ЭЛАСТОМЕРНЫЕ ПЛЕНКИ И ПЕРЧАТКИ

1. Композиция для производства эластомерной пленки, содержащая синтетический полимер, серу и металлооксидный сшивающий агент, где общая концентрация твердых веществ в композиции составляет 5-20% от массы композиции и где указанная композиция исключает ускоряющую добавку.
2. Композиция по п.1, в которой синтетический полимер выбирают из одного или смеси полимеров группы, состоящей из карбоксилированного сополимера полиакрилонитрила и бутадиена, полиизопрена, полихлоропрена и/или полиуретана.
3. Композиция по п.2, в которой синтетическим полимером является карбоксилированный сополимер полиакрилонитрила и бутадиена.
4. Композиция по п.1, в которой металлооксидным сшивающим агентом является оксид двухвалентного металла.
5. Композиция по п.4, в которой оксид двухвалентного металла выбирают из одного или смеси веществ группы, состоящей из оксида свинца, оксида магния, оксида бария и оксида цинка.
6. Композиция по п.5, в которой оксидом металла является оксид цинка.
7. Композиция по п.1, в которой количество сшивающего агента находится в интервале 0,2-2,0 phr.
8. Композиция по п.7, в которой количество сшивающего агента в композиции в отсутствие ускоряющих добавок находится в интервале 0,8-2,0 phr.
9. Композиция по п.8, в которой количество сшивающего агента находится в интервале 0,8-1,2 phr,
10. Композиция по п.1, в которой количество серы находится в интервале 0,1-0,5 phr.
11. Способ производства многослойной эластомерной пленки с нанесением многослойного покрытия, содержащий стадии:
(i) окунание формы в коагулянт, содержащий ионы кальция в концентрации от 1 до 10 мас.%, за которым следует
(ii) высушивание или частичное высушивание обмакнутой в коагулянт формы,
(iii) окунание покрытой коагулянтом формы в композицию для изготовления эластомерной пленки, имеющую общее содержание твердых веществ от 5 до 20 мас.%, с температурой от 25 до 45°С на время выдержки от 1,0 до 10,0 с для нанесения на форму слоя композиции эластомерной пленки,
(iv) высушивание композиции эластомерной пленки,
(v) окунание этой формы в композицию для изготовления эластомерной пленки, имеющую общее содержание твердых веществ от 5 до 20 мас.%, с температурой от 25 до 45°С на время выдержки от 1,0 до 10,0 с для нанесения на форму следующего слоя композиции эластомерной пленки,
(vi) необязательное повторение стадии высушивания (iv) и стадии следующего окунания (v) и
(vii) высушивание и вулканизация многослойной эластомерной пленки со средней толщиной каждого слоя от 6 и 90% и средней общей толщиной многослойной эластомерной пленки от около 0,01 мм до около 0,3 мм.
12. Способ по п.11, в котором композиция для производства эластомерной пленки содержит синтетический эластичный полимер или сополимер.
13. Способ по п.12, в котором композиция для производства эластомерной пленки содержит полимер, содержащий свободные поддающиеся ионной сшивке группы и группы, поддающиеся ковалентной сшивке.
14. Способ по п.13, в котором композиция для производства эластомерной пленки дополнительно содержит металлоксидный сшивающий агент.
15. Способ по п.14, в котором композиция дополнительно содержит серу и/или одну или более ускоряющую добавку.
16. Способ по п.11, в котором дополнительную стадию окунания (v) повторяют, по меньшей мере, однократно.
17. Способ по п.11, в котором пленка имеет от 2 до 15 слоев.
18. Способ по п.17, в котором пленка имеет от 2 до 6 слоев.
19. Способ по п.18, в котором пленка имеет два или три слоя.
20. Способ по п.19, в котором средняя толщина каждого слоя составляет 30-70% от средней толщины готовой многослойной эластомерной пленки.
21. Способ по п.11, в котором формой является форма, имеющая форму руки, и многослойная эластомерная пленка имеет форму перчатки.
22. Многослойная эластомерная пленка, произведенная способом по любому из пп.11-21.
23. Синтетическая перчатка, изготовленная из многослойной эластомерной пленки, содержащей слои вулканизированной композиции из синтетического полимера, серы и металлооксидного сшивающего агента, где указанная композиция исключает ускоряющую добавку и где средняя толщина эластомерной пленки находится в интервале от около 0,01 до около 0,3 мм.
24. Синтетическая перчатка по п.23, у которой средняя толщина эластомерной пленки находится в интервале от около 0,05 до около 0,10 мм.
25. Применение композиции по п.1 в производстве перчатки, обладающей особенностями слабой извлекаемости остаточных веществ.
26. Применение по п.25, в котором указанная перчатка снижает раздражение кожи по сравнению с обычной перчаткой.
27. Перчатка, изготовленная из эластомерной пленки по п.22, характеризующаяся сниженным раздражением кожи в процессе ее использования по сравнению с обычной перчаткой.